СЛАБО ОКИСЛИТЕЛЬНЫЙ КОМПОЗИТНЫЙ МАТЕРИАЛ НА ОСНОВЕ НИТРАТА АММОНИЯ И СПОСОБ ЕГО ИЗГОТОВЛЕНИЯ

1. Способ получения устойчивого композита на основе нитрата аммония, включающий:
(a) смешение нитрата аммония, частицы которого имеют средний диаметр более примерно 1 мм, с практически неокислительным соединением, средний диаметр частиц которого составляет примерно 1000 мкм или менее; и
(b) уменьшение среднего размера частиц нитрата аммония в присутствии неокислительного соединения с образованием практически однородной смеси нитрата аммония и неокислительного соединения со средним диаметром частиц примерно 1-1000 мкм, т.е. практически взрывобезопасного порошка.
2. Способ по п.1, в котором по меньшей мере одно из неокислительных соединений выбирают из группы, состоящей из сульфата аммония, фосфата аммония, молибдата аммония, гексафторсиликата аммония, нитрата кальция, карбоната кальция, нитрата магния, нитрата калия и фосфата калия.
3. Способ по п.1, в котором мольное соотношение нитрата аммония и неокислительного соединения составляет примерно от 0,8:1 до примерно 1:1,2.
4. Способ по п.1, в котором неокислительное соединение содержит менее или около 0,2 масс.% органических примесей.
5. Способ по п.1, дополнительно включающий контактирование практически взрывобезопасного порошка с нетермореактивной кислотой или смесью кислот в атмосфере аммиака, при котором сульфат аммония по меньшей мере частично покрывает частицы или группы частиц и вызывает агломерацию или рост частиц, что приводит к дополнительной стабилизации практически взрывобезопасного порошка.
6. Взрывобезопасная композиция, представляющая собой практически однородную смесь твердофазного нитрата аммония, частицы которого имеют средний диаметр примерно 1-1000 мкм, и неокислительных частиц, средний диаметр которых составляет примерно 1-1000 мкм.
7. Композиция по п.6, в которой по меньшей мере одно из неокислительных соединений выбирают из группы, состоящей из сульфата аммония, фосфата аммония, молибдата аммония, гексафторсиликата аммония, нитрата кальция, карбоната кальция, нитрата магния, нитрата калия и фосфата калия.
8. Композиция по п.6, в которой мольное соотношение нитрата аммония и неокислительного соединения составляет примерно от 0,8:1 до примерно 1:1,2.
9. Способ изготовления устойчивого композита на основе нитрата аммония, включающий:
(a) уменьшение среднего размера частиц нитрата аммония, средний диаметр которых составляет более примерно 1 мм, и
(b) смешение нитрата аммония с практически неокислительным соединением, средний диаметр частиц которого составляет примерно 1000 мкм или менее, с образованием практически однородной смеси нитрата аммония и неокислительного соединения со средним диаметром частиц примерно 1-1000 мкм, то есть практически взрывобезопасного порошка.
10. Способ по п.9, в котором по меньшей мере одно из неокислительных соединений выбирают из группы, состоящей из сульфата аммония, фосфата аммония, молибдата аммония, гексафторсиликата аммония, нитрата кальция, карбоната кальция, нитрата магния, нитрата калия и фосфата калия.